(57)【要約】  本発明は、低温安定性、透明点、誘電率異方性（正の値）を最適の状態に維持しながらも、回転粘度の調節が容易な液晶組成物を提供するために、第１成分として化学式１で表される液晶化合物から選択される少なくとも１つの液晶化合物と、第２成分として化学式２で表される液晶化合物から選択される少なくとも１つの液晶化合物と、第３成分として化学式３で表される液晶化合物から選択される少なくとも１つの化合物と、を含有する液晶組成物を提供する。本発明による液晶組成物は、高い透明点、屈折率異方性と弾性係数の制御が可能であり、且つ高い比抵抗特性を有する液晶組成物であって、低い回転粘度に容易に調節できる液晶組成物を提供する。これにより、様々な液晶ディスプレイ（ＬＣＤデバイス）の特性を満たす液晶組成物を提供する。【特許請求の範囲】
【請求項１】
第１成分として化学式１で表される液晶化合物から選択される少なくとも１つの液晶化合物と、第２成分として化学式２で表される液晶化合物から選択される少なくとも１つの液晶化合物と、第３成分として化学式３で表される液晶化合物から選択される少なくとも１つの化合物と、を含有する液晶組成物：
【化１】
2017519895.tif 000021
ここで、ＲおよびＲ´は、互いに独立して、炭素数１〜１２の、アルキル、アルケニル、またはアルコキシであり；Ｘは、Ｆ、ＣＦ３、ＯＣＦ３、またはＯＣＦ２ＣＦ＝ＣＦ２を意味し；６角環ＡおよびＢは、互いに独立して、シクロへキシル、（フッ素化）フェニル、またはシクロへキシルにおいて、酸素で置換されたＣＨ２ユニット１個または２個を有している環化合物であり、そして下記の基
【化２】
2017519895.tif 000022
から選択される。
【請求項２】
第１成分は、化学式１‐１〜化学式１‐３で表される化合物群から選択される少なくとも一つの化合物であり、第２成分は、化学式２‐１〜化学式２‐５で表される化合物群から選択される少なくとも一つの化合物であり、第３成分は、化学式３‐１〜化学式３‐４で表される化合物群から選択される少なくとも一つの化合物であることを特徴とする、請求項１に記載の液晶組成物：
【化３】
2017519895.tif 000023
2017519895.tif 000024
前記式で、Ｒは請求項１のＲと同じである。
【請求項３】
第１成分として、化学式１‐１または化学式１‐２の中から、少なくとも一つを選択し、第２成分として、化学式２‐１または化学式２‐２の中から、少なくとも一つを選択し、第３成分として、化学式３‐４が選択されることを特徴とする、請求項２に記載の液晶組成物。
【請求項４】
液晶組成物の全体重量に対して、第１成分は、３〜３０重量％であり、第２成分は、１０〜８０重量％であり、第３成分は、３〜８０重量％であることを特徴とする、請求項１〜３の中何れか一項に記載の液晶組成物。
【請求項５】
液晶組成物の全体重量に対して、第１成分は、３〜１０重量％であり、第２成分は、１０〜８０重量％であり、第３成分は、３〜８０重量％であり、そして、第１成分および第３成分の総重量は、５０〜９０重量％であることを特徴とする、請求項１〜３の中何れか一項に記載の液晶組成物。
【請求項６】
第４成分として、化学式４で表す化合物をさらに含むことを特徴とする、請求項１〜３の中何れか一項に記載の液晶組成物：
【化４】
2017519895.tif 000025
ここで、ＲおよびＸは請求項１の記載と同じであり；Ｚは、単結合、ＣＦ２Ｏ、ＣＨ２ＣＨ２、ＣＯＯ、またはＣＦ２ＣＦ２を意味し；また、Ｚが単結合である場合、ｍ＝１であると、ｎは０ではなく、ｍ＋ｎ≦３であり；Ｚが単結合ではない場合、ｍおよびｎはそれぞれ０または１でありそしてｍ＋ｎ≠０であり；６角環ＡおよびＢは、互いに独立して、下記の基
【化５】
2017519895.tif 000026
を意味する。
【請求項７】
第４成分は、化学式４−１〜４−６で表す化合物から選択される少なくとも一つの化合物であることを特徴とする、請求項６に記載の液晶組成物
【化６】
2017519895.tif 000027
前記式でＲおよびＸは請求項１と同じで、Ｋは０または１である。
【請求項８】
第４成分は、化学式４−２または化学式４−３で表す化合物から選択される少なくとも一つの化合物であることを特徴とする、請求項７に記載の液晶組成物。
【請求項９】
第４成分の含量は３〜７０重量％であることを特徴とする、請求項６に記載の液晶組成物。
【請求項１０】
第５成分として、化学式５で表す化合物をさらに含むことを特徴とする、請求項６に記載の液晶組成物：
【化７】
2017519895.tif 000028
ここで、Ｒ１およびＲ２は、互いに独立して、炭素数１〜１２の、アルキル、アルケニル、およびアルコキシであり；Ｚ１およびＺ２は、単結合、ＣＦ２Ｏ、ＣＨ２ＣＨ２、ＣＯＯ、またはＣＦ２ＣＦ２を意味し；Ｚ１およびＺ２が単結合である場合、ｍ＝１または２であり；６角環Ｄ、ＥおよびＦは、互いに独立して、下記の基
【化８】
2017519895.tif 000029
を意味する。
【請求項１１】
第５成分が、化学式５−１〜５−５で表す化合物から選択される少なくとも一つの化合物であることを特徴とする、請求項１０に記載の液晶組成物：
【化９】
2017519895.tif 000030
前記式で、Ｒ１およびＲ２は、請求項１と同じである。
【請求項１２】
第５成分が、化学式５−１〜５−３で表す化合物から選択される少なくとも一つの化合物であることを特徴とする、請求項１１に記載の液晶組成物。
【請求項１３】
第５成分の含量は３〜７０重量％であることを特徴とする、請求項１０に記載の液晶組成物。
【請求項１４】
化学式６〜８で表される化合物から選択される少なくとも一つの化合物を、それぞれ、０〜２０００ｐｐｍさらに含むことを特徴とする、請求項１０に記載の液晶組成物：
【化１０】
2017519895.tif 000031
前記式で、Ｒ３〜Ｒ５は水素またはアルキル基である。
【請求項１５】
ネマチック上限温度が７０℃以上で、２０℃、５８９ｎｍでの屈折率異方性は０．０８以上で、誘電率異方性は２以上であることを特徴とする、請求項１４に記載の液晶組成物。
【発明の詳細な説明】
【技術分野】
【０００１】
本発明は、ＭＬＣ（Ｍａｔｒｉｘ  Ｌｉｑｕｉｄ  Ｃｒｙｓｔａｌ）ディスプレイに適した液晶組成物の回転粘度の調節が容易な液晶組成物に関する。特に、誘電率異方性が正である液晶組成物に関するものであって、ＴＮモード（Ｔｗｉｓｔ  Ｎｅｍａｔｉｃ  Ｍｏｄｅ）、ＩＰＳモード（Ｉｎ‐ｐｌａｎｅ  ｓｗｉｔｃｈｉｎｇ  Ｍｏｄｅ）などの正の液晶を用いるデバイスに関する。特に、高い比抵抗が要求されるＡＭ‐ＬＣＤ（ａｃｔｉｖｅ  ｍａｔｒｉｘ‐ｌｉｑｕｉｄ  ｃｒｙｓｔａｌ  ｄｉｓｐｌａｙ）に適用可能な液晶に関する。
【背景技術】
【０００２】
液晶ディスプレイ（ＬＣＤ）は、ＬＣＤパネル（Ｐａｎｎｅｌ）の特性及び電圧印加方式（ｍｏｄｅ）によって、その種類がＴＮ、ＳＴＮ、ＩＰＳ、ＦＦＳなどと多様であり、透明点の温度、誘電率異方性、屈折率異方性、回転粘度などの製品に要求される特性を満たすには、１種や２種の物質では不可能であって、通常、７〜２０種の単一液晶化合物を配合して製造する。このような液晶組成物に要求される特性は次の通りである。
【０００３】
【表１】
2017519895.tif 000002
【０００４】
このような液晶組成物を構成する単一液晶化合物は、分子量が２００〜６００程度の有機物質であって、長い棒状の分子構造を有する。単一液晶化合物の構造は、直進性を維持する中心グループ（ｃｏｒｅ  ｇｒｏｕｐ）と、柔軟性を有する末端グループ（ｔｅｒｍｉｎａｌ  ｇｒｏｕｐ）と、特定用途のための連結グループ（ｌｉｎｋａｇｅ  ｇｒｏｕｐ）と、に区分される。末端部分は、一方または両方に曲がりやすい鎖形態（アルキル、アルコキシ、アルケニル）を有して柔軟性を保持し、他方には極性基（Ｆ、ＣＮ、ＯＣＦ３など）を導入して誘電率などの液晶の物性を調節する役割をする。
【０００５】
液晶ディスプレイ（ＬＣＤ）技術に適用される単一液晶化合物が開発されてから数十年が経つにつれて様々な形態の単一液晶化合物が製造されており、これら単一液晶化合物を配合して液晶組成物を製造している。しかしながら、液晶ディスプレイ（ＬＣＤ）において最も性能の良い液晶組成物に対する要求は依然として持続している。
【０００６】
本発明に係る単一液晶化合物として、化学式１のフッ素置換ターフェニル化合物が日本特開第１９９３‐０２５０６８号公報に記載されており、２つのシクロヘキサンが連結された代表的な非極性液晶化合物がヨーロッパ特許公開第０１２２３８９号公報に記載されており、誘電率異方性の向上に有利な多数のフッ素置換液晶化合物も日本特開第１９９０‐００４７２４号公報に記載されている。しかし、それぞれの液晶化合物の特性が開示されているだけで、最近常用化されている様々な液晶ディスプレイ（ＬＣＤ）において、低温安定性、透明点、誘電率異方性（正の値）及び回転粘度の調節が複合的に相互作用し、且つ他の性能を最適の状態に維持しながら、回転粘度の調節が容易な液晶組成物の配合技術は開示されていない。
【発明の概要】
【発明が解決しようとする課題】
【０００７】
本発明の目的は、低温安定性、透明点、誘電率異方性（正の値）を最適の状態に維持しながらも、回転粘度の調節が容易な液晶組成物を提供し、これにより様々な液晶ディスプレイ（ＬＣＤデバイス）の特性を満たす液晶組成物を提供することにある。
【課題を解決するための手段】
【０００８】
本発明は、低温安定性、透明点、誘電率異方性（正の値）を最適の状態に維持しながらも、回転粘度の調節が容易な液晶組成物を提供するために、第１成分として化学式１で表される液晶化合物から選択される少なくとも１つの液晶化合物と、第２成分として化学式２で表される液晶化合物から選択される少なくとも１つの液晶化合物と、第３成分として化学式３で表される液晶化合物から選択される少なくとも１つの化合物と、を含有する液晶組成物を提供する。
【０００９】
【化１】
2017519895.tif 000003
【００１０】
ここで、Ｒ、Ｒ´は、互いに独立して、炭素数１〜１２のアルキル、アルケニル、アルコキシであり、Ｘは、Ｆ、ＣＦ３、ＯＣＦ３、ＯＣＦ２ＣＦ＝ＣＦ２を意味する。６角環Ａ、Ｂは、互いに独立して、下記グループを意味する。
【００１１】
【化２】
2017519895.tif 000004
【発明を実施するための形態】
【００１２】
他に定義されない限り、本明細書で用いられた全ての技術的及び科学的用語は、本発明が属する技術分野において熟練された専門家により通常的に理解されるものと同一の意味を有する。一般に、本明細書で用いられた命名法は、この技術分野において公知で且つ通常的に用いられるものである。
【００１３】
本発明は、低温安定性、透明点、誘電率異方性（正の値）を最適の状態に維持しながらも、回転粘度の調節が容易な液晶組成物を提供する。
【００１４】
本発明は、第１成分として化学式１で表される液晶化合物から選択される少なくとも１つの液晶化合物と、第２成分として化学式２で表される液晶化合物から選択される少なくとも１つの液晶化合物と、第３成分として化学式３で表される液晶化合物から選択される少なくとも１つの化合物と、を含有する液晶組成物に関する。
【００１５】
【化３】
2017519895.tif 000005
【００１６】
ここで、Ｒ、Ｒ´は、互いに独立して、炭素数１〜１２のアルキル、アルケニル、アルコキシであり、Ｘは、Ｆ、ＣＦ３、ＯＣＦ３、ＯＣＦ２ＣＦ＝ＣＦ２を意味する。６角環Ａ、Ｂは、互いに独立して、下記グループを意味する。６角環Ａ、Ｂは、互いに独立して、シクロヘキシル、フッ素化フェニル（（ｆｌｕｏｒｉｎａｔｅｄ）ｐｈｅｎｙｌ）、またはシクロヘキシルにおいて１〜２個のＣＨ２ユニットが酸素で置換され得る環化合物を意味する。
【００１７】
【化４】
2017519895.tif 000006
【００１８】
化学式１〜化学式３の液晶化合物は、ＬＣＤに有用な液晶組成物を製造する際に、誘電率異方性、屈折率異方性、回転粘度、透明点のように、互いに影響を与える（ｔｒａｄｅ‐ｏｆｆ）関係にある物性を補完する役割を担うことができる。
【００１９】
化学式１、化学式２、化学式３の代表的な化合物の特性値を表２に示した。表２に示すように、液晶組成物に及ぶ個々の単一液晶化合物の特徴は次の通りである。
【００２０】
第１成分は、屈折率異方性及び誘電率異方性を高めるものであって、低粘度を有する。また、弾性係数が大きいため、これが要求されるＩＰＳ、ＦＦＳモードに特に有用である。本発明では、第１成分が、類似の誘電率異方性を維持しながら高い弾性係数を示すか、応答速度に有利であるように回転粘度を容易に改善する特徴を有することを導出した。
【００２１】
第２成分は、低粘度を有し、屈折率異方性及び誘電率異方性を調整する。
【００２２】
第３成分は、化学式１と化学式２の化合物に欠けている透明点及び誘電率を高めるか、屈折率異方性を適切に調節する。
【００２３】
【表２】
2017519895.tif 000007
【００２４】
また、本発明は、第１〜第３成分を含む組成物の特性をＬＣＤ要求特性に合わせるために、化学式４または化学式５の第４成分または第５成分を選択的に少なくとも１つ以上含むことができ、第４成分または第５成分は次の通りである。
【００２５】
第４成分は誘電率異方性を高める。
【００２６】
第５成分は、透明点の温度を高め、必要に応じて、屈折率異方性を最適とする。
【００２７】
【化５】
2017519895.tif 000008
【００２８】
ここで、Ｒ、Ｒ１、Ｒ２は、互いに独立して、炭素数１〜１２のアルキル、アルケニル、アルコキシであり、Ｘは、Ｆ、ＣＦ３、ＯＣＦ３、ＯＣＦ２ＣＦ＝ＣＦ２を意味する。Ｚ、Ｚ１、Ｚ２は、単一結合、ＣＦ２Ｏ、ＣＨ２ＣＨ２、ＣＯＯ、ＣＦ２ＣＦ２を意味する。化学式４において、Ｚが単一結合である場合、ｍ＝１であると、ｎは０ではなく、ｍ＋ｎ≦３であって、Ｚが単一結合ではない場合、ｍ、ｎはそれぞれ０または１であり、ｍ＋ｎ≠０である。化学式５において、Ｚ１、Ｚ２が単一結合である場合、ｍ＝１または２である。６角環Ａ、Ｂ及びＤ、Ｅ、Ｆは、互いに独立して、下記グループを意味する。
【００２９】
６角環Ａ、Ｂ
【化６】
2017519895.tif 000009
【００３０】
６角環Ｄ、Ｅ、Ｆ
【化７】
2017519895.tif 000010
【００３１】
第４成分と第５成分は、ＬＣＤの重要特性であるしきい電圧及び位相差を調整するために使用する。特に、第４成分は誘電率異方性を望大特性に調整するにおいて有利である。第５成分の場合、フェニル基（ｐｈｅｎｙｌ  ｇｒｏｕｐ）の個数によって屈折率異方性が変わり、液晶デバイス（ＬＣＤ  ｄｅｖｉｃｅ）の要求特性である位相差（Ｃｅｌｌ  ｇａｐ  Ｘ屈折率異方性）を最適化するのに必要な物質である。
【００３２】
以下、本発明による液晶組成物において、成分の組合せ、成分液晶化合物の臨界的範囲を説明する。
【００３３】
本発明による液晶組成物において、好ましい組合せは次の通りである。
【００３４】
第１成分＋第２成分＋第３成分を含む液晶組成物
第１成分＋第２成分＋第３成分＋第４成分を含む液晶組成物
第１成分＋第２成分＋第３成分＋第４成分＋第５成分を含む液晶組成物である。
【００３５】
第１成分は、３重量％〜３０重量％で含まれ、低温安定性と屈折率異方性を考慮すると、低い回転粘度を維持するために３重量％〜１０重量％が好ましい。
【００３６】
第２成分は、低粘性を維持するために重要な構成成分であって、応答特性を考慮すると１０重量％〜８０重量％で含まれ、誘電率異方性及び屈折率異方性を考慮すると３０重量％〜５０重量％が好ましい。
【００３７】
第３成分は、誘電率異方性及び透明点を高めるために必要な成分であって、３重量％〜８０重量％で含まれ、１０重量％〜５０重量％で含まれることが好ましい。
【００３８】
本発明の一特徴は、液晶ディスプレイの駆動モードに応じて第１成分〜第３成分の総含量を５０重量％〜９０重量％に調節して適用しても、第１成分を３重量％〜１０重量％の含量範囲で含む場合、各液晶ディスプレイの駆動モードに適した透明点、誘電率異方性、屈折率異方性を有しながらも、低い回転粘度を有することができる、すなわち、液晶組成物の他の特性値を最適としながらも、低い回転粘度に調節することができる、液晶組成物を導出したことにある。
【００３９】
選択的にさらに含まれる第４成分は、異方性または透明点を高めるに好適であり、３重量％〜７０重量％で含まれる。
【００４０】
第５成分は、透明点を高め、屈折率異方性を調整するのに必要な物質であって、３重量％〜７０重量％で使用する。
【００４１】
本発明の好ましい液晶化合物を記載する。
【００４２】
第１成分の液晶化合物は、化学式１‐１‐０〜化学式１‐３‐０の化合物であって、低温安定性及び回転粘度などを考慮すると、化学式１‐１‐０と化学式１‐２‐０の化合物がより好ましい。
【００４３】
好ましい第２成分は、化学式２‐１‐０〜化学式２‐５‐０の液晶化合物であって、低粘性のためには化学式２‐１‐０の化合物が、弾性係数の増加のためには化学式２‐２‐０と化学式２‐３‐０の化合物が有用である。
【００４４】
第３成分としては、化学式３‐１‐０〜化学式３‐４‐０の化合物が好ましく、誘電率異方性の増加のためには化学式３‐１‐０の化合物が、弾性係数の向上のためには化学式３‐３‐３または化学式３‐３‐４の化合物が特に有用である。また、透明点の向上のためには化学式３‐４‐０の化合物が好ましい。
【００４５】
第４成分としては、化学式４‐２‐１〜化学式４‐６‐１の化合物が好ましく、透明点の向上のためには化学式４‐２‐１または化学式４‐２‐２の化合物が有用であり、誘電率異方性の向上のためには化学式４‐３‐１または化学式４‐３‐２の化合物が好ましい。
【００４６】
第５成分としては、化学式５‐１‐０〜化学式５‐３‐０の化合物が有用であり、屈折率異方性、透明点を向上するために使用される。
【００４７】
【化８】
2017519895.tif 000011
2017519895.tif 000012
2017519895.tif 000013
2017519895.tif 000014
【００４８】
ここで、Ｒ、Ｒ１、Ｒ２は、互いに独立して、炭素数１〜１２のアルキル、アルケニル、アルコキシであり、Ｘは、Ｆ、ＣＦ３、ＯＣＦ３、ＯＣＦ２ＣＦ＝ＣＦ２を意味する。
【００４９】
本発明は、ＭＬＣ（Ｍａｔｒｉｘ  Ｌｉｑｕｉｄ  Ｃｒｙｓｔａｌ）ディスプレイに適した液晶組成物の回転粘度の調節が容易な液晶組成物に関する。特に、誘電率異方性が正である液晶組成物に関するものであって、ＴＮモード（Ｔｗｉｓｔ  Ｎｅｍａｔｉｃ  Ｍｏｄｅ）、ＩＰＳモード（Ｉｎ‐ｐｌａｎｅ  ｓｗｉｔｃｈｉｎｇ  Ｍｏｄｅ）などの正の液晶を用いるデバイスに有利である。液晶組成物は、このようなモードで用いられるバックライト（Ｂａｃｋｌｉｇｈｔ）で発生する熱やＵＶによって損傷され、一部の実用製品に適しない性質を有する場合が発生する。したがって、上記の正の液晶を用いるＬＣＤモード（ｍｏｄｅ）で必要とする熱やＵＶに損傷されず、高い比抵抗を維持するための熱的、光学的安定性が重要であるため、混合物の酸化防止剤またはＵＶ安定剤として、化学式６〜化学式８の化合物の群から選択される少なくとも１つの化合物がそれぞれ０ｐｐｍ〜２０００ｐｐｍで追加されることができる。好ましくは、独立／選択的に、２００ｐｐｍ〜３００ｐｐｍが適正である。化学式６のＲ３は、好ましくはＣ７Ｈ１５であり、化学式７と化学式８のＲ４、Ｒ５は、水素またはアルキル鎖であり、水素またはＣＨ３が液晶物性の変化を最小化するため好ましい。
【００５０】
【化９】
2017519895.tif 000015
【００５１】
また、ＳＴＮ、ＴＮのように液晶混合物の螺旋構造を付与する場合、化学式９のようなキラルドーパント（Ｃｈｉｒａｌ  ｄｏｐａｎｔ）を０．０１重量％〜５重量％で加えて、デバイスにおいて要求されるピッチ（ｐｉｔｃｈ）を合わせる。
【００５２】
【化１０】
2017519895.tif 000016
【００５３】
以下、実施例により本発明をさらに詳細に説明する。これら実施例は単に本発明を例示するためのものであって、本発明の範囲がこれら実施例により制限されると解釈されないことは、当業界において通常の知識を有する者にとって自明であろう。
【実施例】
【００５４】
本発明の実施例における数値は重量％で表現し、特に言及しない限り、誘電率、屈折率、回転粘度、弾性係数は２０℃で測定したものである。それぞれの物性は次のように測定した。
【００５５】
透明点は、温度調整機付きの器具に試験片を入れ、３℃／ｍｉｎの速度で温度を上げながら透明点を観察した。
【００５６】
誘電率異方性は、４μｍ水平配向（ε⊥）、垂直配向（ε‖）試験片に実施例の液晶を注入した後、１ｋＨｚ、０．３Ｖでそれぞれの誘電率を求め、誘電率異方性（△ε＝ε‖−ε⊥）を求めた。
【００５７】
屈折率異方性は、５８９ｎｍでアッベ屈折計を用いて測定し、レシチンを用いて液晶を配向した後、常屈折率（ｎｏ）と異常屈折率（ｎｅ）を測定して屈折率異方性（△ｎ＝ｎｅ−ｎｏ）を求めた。
【００５８】
回転粘度は、過渡電流（ｔｒａｎｓｉｅｎｔ  ｃｕｒｒｅｎｔ）のピーク時間（ｐｅａｋ  ｔｉｍｅ）とピーク電流（ｐｅａｋ  ｃｕｒｒｅｎｔ）を測定して求めた。
【００５９】
弾性係数は、２５μｍ水平試験片に液晶を注入した後、０Ｖ〜２０Ｖの電圧を印加しながら電気容量の変化から求めた。
【００６０】
実施例において、別に言及しない限り、液晶以外の添加物がない状態で測定し、組成物が含む物質名は下記のように記号で表示した。その方法を表３に示した。
【００６１】
【表３】
2017519895.tif 000017
【００６２】
＜ＩＰＳ液晶組成物の実施例＞
以下は、高弾性係数の液晶組成物を要求するＩＰＳ液晶組成物の実施例である。比較例１‐１と比較例１‐２は、本発明の第１成分を含まない比較例であり、実施例１‐１〜実施例１‐４は、本発明の第１成分を４．８重量％〜９．０重量％で含む実施例である。実施例と比較例を比較すると、本発明の液晶組成物は、比較例と類似の誘電率異方性と弾性係数で回転粘度が減少することが分かる。
【００６３】
【表４】
2017519895.tif 000018
【００６４】
＜低粘性を要求する液晶組成物の実施例＞
低粘性及び適切な弾性係数を要求する液晶組成物の実施例である。比較例２‐１は、本発明の第１成分を含まない比較例であり、実施例２‐１〜実施例２‐５は、本発明の第１成分を含む実施例である。実施例と比較例を比較すると、本発明の液晶組成物は、比較例の液晶組成物に比べて類似の誘電率異方性で回転粘度を減少させることが分かる。
【００６５】
【表５】
2017519895.tif 000019
【００６６】
＜高い屈折率異方性の液晶組成物の実施例＞
高い屈折率異方性の液晶組成物の実施例である。比較例３‐１は、本発明の第１成分を含まない比較例であり、実施例３‐１〜実施例３‐２は、本発明の第１成分を含む実施例である。実施例と比較例を比較すると、本発明の液晶組成物は、比較例に比べて類似の誘電率異方性で、屈折率異方性を大きくし、回転粘度を減少させることが分かる。
【００６７】
【表６】
2017519895.tif 000020
【産業上の利用可能性】
【００６８】
本発明による液晶組成物は、高い透明点、屈折率異方性と弾性係数の制御が可能であり、且つ高い比抵抗特性を有する液晶組成物であって、低い回転粘度に容易に調節できる液晶組成物を提供する。これにより、様々な液晶ディスプレイ（ＬＣＤデバイス）の特性を満たす液晶組成物を提供する。
【国際調査報告】
2017519895.tif 000032
2017519895.tif 000033
2017519895.tif 000034
2017519895.tif 000035
2017519895.tif 000036
2017519895.tif 000037